(57)【特許請求の範囲】
【請求項１】
滑り止め性を持つテクスチャ加工されたガラス板を製造するための方法であって、以下の連続工程を含むことを特徴とする方法：
ａ）ガラス板の全表面をテクスチャ加工する工程１；
ｂ）板のテクスチャ加工表面の一部分が保護層５によって保護される選択的保護工程２；
ｃ）保護層５によって保護されていない表面のテクスチャ加工領域が再平滑化される平滑化工程３；及び
ｄ）保護層５が除去される仕上げ工程４。
【請求項２】
テクスチャ加工が、酸によるテクスチャ加工、塩基によるテクスチャ加工、またはサンドブラストであることを特徴とする請求項１に記載の方法。
【請求項３】
テクスチャ加工が、酸によるテクスチャ加工であることを特徴とする請求項１または２に記載の方法。
【請求項４】
保護層５が、低融点ワックスに基づいた被覆であることを特徴とする請求項１〜３のいずれか一つに記載の方法。
【請求項５】
保護層５が、架橋可能なポリマー組成物であることを特徴とする請求項１〜３のいずれか一つに記載の方法。
【請求項６】
保護層５が、少なくとも一つのインクジェットヘッドを使用して付着されることを特徴とする請求項４及び５のいずれかに記載の方法。
【請求項７】
平滑化が、酸による平滑化または塩基による平滑化であることを特徴とする請求項１〜６のいずれか一つに記載の方法。
【請求項８】
ガラス板が、ソーダ石灰石英フロートガラス板であることを特徴とする請求項１〜７のいずれか一つに記載の方法。
【発明の詳細な説明】
【技術分野】
【０００１】
本発明は、滑り止め性を持つガラス板であって、その面の一つの一部分が前記面の残りより高い粗さを持つガラス板の製造方法に関する。特に、本発明は、滑り止め性を持つガラス板であって、その面の一つの一部分がテクスチャ加工されるガラス板の製造方法に関する。
【０００２】
表現「テクスチャ加工（ｔｅｘｔｕｒｅｄ）」は、光を拡散し、例えば個人情報の保護を与えることができる梨地仕上げを持つ半透明ガラスを意味する。このタイプのガラスは、ガラスの表面から一定量の材料を除去することによって得られ、特定のテクスチャ及び／または粗さを与える。
【０００３】
その滑り止め性のため、本発明の方法により得られたガラス物品は、屋外及び屋内用途で、床または階段のステップのための覆いとして使用するために特別な利点を持つ。それはまた、物体が滑ってはいけない上部を持つ家具構成要素のために、例えばテーブル、棚または店のディスプレイのために使用されることができる。
【背景技術】
【０００４】
床及び階段のステップの構成でガラスを使用することは知られているが、この使用は一般的に制限されている。なぜならガラスの平滑性は、特に湿ったときにそれを滑りやすくしてしまうからである。
【０００５】
この問題を克服するために、例えばガラス表面上に粗い材料の領域を、特に人の経路を横切って置かれた細片を接着することが提案された。しかし、これらの接着された領域は長期間の摩耗に耐えることができない。それらは引きはがされ、それにより追加の危険を招く。その上、この解決策は、装飾的外観を持つ滑り止めガラスを容易に得るためには不適切である。なぜならそれは粗い領域によって発生される模様に対して大きな自由度を与えないからである。
【０００６】
出願ＷＯ２００８／０４６８７７Ａ１から既知の別の解決策は、床または階段用途のために、それらの全表面に酸腐食によってテクスチャ加工された高い粗さを持つガラス板を使用することからなる。これらは、それらの半透明性のため、床の下にあるものを隠す利点を持つ。
【０００７】
表面の一部の上のみを酸でテクスチャ加工されたガラス板を使用することも可能であり、それにより高い粗さの領域及び平滑な領域（透明ガラス）を発生する。かかる部分的にテクスチャ加工されたガラス板は美的利点を持つ。なぜならテクスチャ加工された領域は装飾的模様を表わすことができるからである。それらはまた、全体的に艶消表面を持つガラス板より良い状態に保つ観点からより高く評価される。なぜならそれらは平滑な領域を持ち、それは容易に汚れるテクスチャ加工された領域と比べると容易に浄化されるからである。しかし、かかるガラス板は有意な滑り止め性を持たない。なぜなら、板の表面の輪郭を示す図１（ａ）（縮尺通りに示されていない）に示されるように、材料の除去により実行されるテクスチャ加工のためにその全表面上にテクスチャ加工された板（ｂ）の輪郭に比べると、粗い領域は平滑なままであるガラス板の表面の下に位置されているからである。従って、かかるガラス板で作られた床（または階段のステップ）に足が突き当たるとき、それは平滑な表面と本質的に接触し、滑り止め性を発生する領域である粗い領域と接触しない。
【０００８】
加えて、出願ＥＰ８０５１２６Ａ１には、ガラス表面のある領域の粗さをガラスフリットの付着によって高めることが提案されている。ガラスへのガラスフリットの付着は熱処理（焼結）によって得られる。かかる処理は、複雑でありかつ費用がかかる。さらに、フリット粒子の焼結はそれらの縁を丸くし、従ってガラス表面に与えられる粗さはあまり高くはない。最後に、粗さは、ガラス自身に対して外来でありかつそれを覆う材料の層のおかげで達成される。これは、ガラス製品の最終的な魅力の低下、及びその耐磨耗性の低下を意味する。
【０００９】
出願ＥＰ９３７６８９Ａ１には、ガラスにへこみを生成しかつそれらを硬い材料の粒子を含む樹脂で満たすことからなる代替例がまた提案されている。この場合でも、粗さは、ガラスに対して外来の材料により達成され、これは、ガラス製品の最終的な魅力の低下、及びその耐磨耗性の低下を意味する。
【発明の概要】
【発明が解決しようとする課題】
【００１０】
本発明の特別な目的は、従来技術のこれらの欠点を克服することである。特に、本発明の一つの目的は、経時的に安定であり、磨耗に対して傷つけられず（ガラスに対して外来の材料を含まない）、魅力的かつ維持するのが容易である、非常に満足のいく滑り止め性を持つガラス板を製造するための方法を提供することである。
【００１１】
本発明のさらなる目的は、その実施態様の少なくとも一つにおいて、表面の一部分上をテクスチャ加工されておりかつ非常に満足のいく滑り止め性を持つガラス板を製造するための方法を提供することである。
【００１２】
本発明のさらなる目的は、その実施態様の少なくとも一つにおいて、表面の一部分上をテクスチャ加工されておりかつガラス板上の装飾パターンに対して高い自由度を持つガラス板を製造するための方法を提供することである。
【００１３】
本発明の最後の目的は、その実施態様の少なくとも一つにおいて、迅速かつ経済的である、滑り止め性を持つガラス板を製造するための方法を提供することである。
【課題を解決するための手段】
【００１４】
特別な実施態様によれば、本発明は、滑り止め性を持つテクスチャ加工されたガラス板を製造するための方法に関し、それは以下の連続工程を含む：
ａ）ガラス板の全表面をテクスチャ加工する工程；
ｂ）板のテクスチャ加工表面の一部分が保護層によって保護される選択的保護工程；
ｃ）保護層によって保護されていない表面のテクスチャ加工領域が再平滑化される平滑化工程；及び
ｄ）保護層が除去される仕上げ工程。
【００１５】
従って、本発明は、完全に新規なかつ発明的アプローチに基づいている。なぜならそれは、従来技術の上述の欠点を解決しかつ提起された技術課題を解決する役割をするからである。本発明者らは、実際に、本発明の方法の工程の連続により、経時的に安定であり、磨耗に対して傷つけられず（ガラスに対していかなる外来の材料も含まない）、魅力的（その表面の一部分の上をテクスチャ加工している）かつ維持するのが容易である、非常に満足のいく滑り止め性を持つガラス板を得ることが可能である。
【図面の簡単な説明】
【００１６】
本発明の他の特徴及び利点は、簡単な例示及び非限定例として与えられた好適な実施態様の以下の説明を読むこと、及び添付図面からより明らかになるだろう。
【００１７】
【図１】図１は、（ａ）ガラス板の表面からの材料の一部除去により構成されたガラス板の表面の輪郭を示し、（ｂ）ガラス板の全表面上に粗い領域を構成されたガラス板の表面の輪郭を示す。
【００１８】
【図２】図２は、（ａ）本発明の方法の連続工程、及び（ｂ）各工程後に得られた板の表面の断面（縮尺通りに示されていない）の輪郭を概略的に示す。
【００１９】
【図３】図３は、本発明の方法により得られることができるテクスチャ加工されたガラス板の例を概略的に示す。
【発明を実施するための形態】
【００２０】
本発明の方法で使用されるガラス板は、種々の範疇に属することができるガラスから作られる。従って、このガラスは、ソーダ石灰石英ガラス、硼素ガラス、鉛ガラス、例えば、少なくとも一種の無機染料、酸化化合物、粘度調節剤、及び／または融解を容易にする化合物のようなバルク中に均一に分散された一種以上の添加剤を含むガラスであることができる。好ましくは、本発明のガラスはソーダ石灰石英ガラスである。本発明のガラスは、フロートガラス、機械引きガラス、または鋳造ガラス（二本のロール間で積層される）であることができる。それは、透明、超透明、またはバルク内で染色されたものであってもよい。表現「ソーダ石灰石英ガラス」は、ここでは、広義の意味で使用され、以下の基本成分（ガラスの合計重量の百分率として表示）を含むあらゆるガラスに関する。
0005921683.tif 000002
【００２１】
それはまた、前述の基本成分を含むあらゆるガラスを示し、そのガラスは、一種以上の添加剤をさらに含むことができる。
【００２２】
一実施態様によれば、ガラス板はフロートガラス板である。好ましくは、このガラス板はソーダ石灰石英フロートガラス板である。
【００２３】
ガラス板は、１．８〜１６．２ｍｍの範囲の厚さを持つことができる。好ましくは、床または階段のステップのために使用する場合に適切な機械的強度を得るために、ガラス板は厚い（例えば、６ｍｍ厚さより大きい）。
【００２４】
図２に示されるように、本発明の方法は、ガラス板の全表面をテクスチャ加工する工程１を含む。ガラス板の表面という表現は、前記ガラス板の二つの主要な面の一つを意味する。本発明は、二つの面の一つのみの処理に限定されないことは明らかである。本発明によれば、全表面は、表面積の少なくとも８０％、好ましくは表面積の少なくとも９０％、またはさらには表面積の少なくとも９５％を意味する。
【００２５】
テクスチャ加工は、ガラス板の表面の上部からのある量の材料の除去による攻撃を意味する。本発明によるテクスチャ加工は、表面不整の作成からもたらされる粗さ／テクスチャを持つ表面を製造するいかなる既知の方法によっても実行されることができる。
【００２６】
本発明によるテクスチャ加工工程は、（ｉ）酸によるテクスチャ加工、（ｉｉ）塩基によるテクスチャ加工、または（ｉｉｉ）サンドブラスティング（機械的攻撃）であることができる。
【００２７】
本発明による酸によるテクスチャ加工は、フッ化水素酸に基づく水溶液による制御された化学的攻撃によって従来通りに実行されることができる。酸攻撃は、一回以上実行されることができる。一般的に、この目的のために使用される酸性水溶液は、０〜５のｐＨを持ち、フッ化水素酸自身に加えて、この酸の塩、ＨＣｌ，Ｈ２ＳＯ４，ＨＮＯ３，酢酸、リン酸のような他の酸及び／またはそれらの塩（例えば、Ｎａ２ＳＯ４，Ｋ２ＳＯ４，（ＮＨ４）２ＳＯ４，ＢａＳＯ４など）及び小割合の他の添加剤を含むことができる。例えば、ナトリウム、カリウム、及び重フッ化アンモニウムのようなアルカリ及びアンモニウム塩が一般的に好ましい。本発明による酸によるテクスチャ加工工程は、ガラス板の表面上への（用いられる酸溶液及び希望の粗さに依存して）５分を越える、好ましくは５〜３０分の間の制御された酸攻撃により有利に実行されることができる。
【００２８】
本発明による塩基によるテクスチャ加工は、一種以上のアルカリ水酸化物及び／または炭酸塩（例えば、ＬｉＯＨ，ＮａＯＨ，ＫＯＨ，Ｋ２ＣＯ３またはＮａ２ＣＯ３）の溶液（例えば、水性またはアルコールと水の混合物）による高温（例えば、３００℃またはそれより高い）での制御された攻撃によって従来通りに実行されることができる。塩基攻撃は、一回以上実行されることができる。一般的に、塩基攻撃溶液は、９以上、好ましくは１０以上のｐＨを持つ。
【００２９】
本発明によるサンドブラストによるテクスチャ加工は、ガラス板の表面上への研磨粒子材料の高速度放射により従来通りに実行されることができる。粒子材料のタイプは希望の粗さ／テクスチャ／美感に従って選択されることができる。
【００３０】
図２に示されるように、本発明の方法は、そのとき、テクスチャ加工される板の表面の一部分が続いての平滑化工程に耐える保護層５により保護される選択的保護工程２を含む。
【００３１】
本発明による選択的保護工程２は、平滑化を受けてはいけない領域上に、続いての平滑化処理に耐える接着テープからなる保護層の手動付与からなることができる。
【００３２】
本発明による保護工程２はまた、例えばＵＳ４４５１３２９に記載されるように、液体形態の架橋可能なポリマー組成物のガラス板への選択的付与からなることができ、それは次いで保護層を形成するために架橋される。特に、架橋可能なポリマー組成物は、スクリーン印刷によって、噴霧によって、または少なくとも一つのインクジェットヘッドを用いることによって付着されることができる。液体組成物の架橋（または硬化）は、次いで熱の作用（熱架橋）、及び／または例えば赤外線または紫外線の照射（光架橋）によって実行されることができる。
【００３３】
本発明による保護工程２はまた、低融点ワックス被覆のガラス板への選択的付与からなることができる。低融点ワックスは、２５〜２００℃の融点を持つワックスを意味する。好ましくは、本発明による低融点ワックスは、５０〜１４０℃の融点を持つ。
【００３４】
特に、低融点ワックスは、スクリーン印刷によってまたはホットアプリケータによってまたはさらに例えば特許出願ＷＯ２００６／０８７３２０Ａ１に記載されるようにワックスを溶融する少なくとも一つのインクジェットヘッドを使用することによって溶融形態で付着されることができる。ガラスと接触する溶融ワックスは、凝固して保護層を発生する。
【００３５】
好ましくは、本発明による保護層５は、低融点ワックスまたは架橋可能なポリマー組成物に基づく被覆である。有利には、本発明による保護層が低融点ワックスまたは架橋可能なポリマー組成物に基づく被覆であるとき、それは少なくとも一つのインクジェットヘッドによって付着されることが好ましい。保護層の付与のかかる方法は、本発明による保護工程の容易な自動化を可能にする。それはまた、大きな領域上の付着の良好な再現を可能にする。
【００３６】
図２に示されるように、本発明の方法は、次いで選択的保護工程２に連続して平滑化工程３を含み、その工程時に保護層によって保護されていない表面のテクスチャ加工領域が再平滑化される。この工程３は、保護されていないテクスチャ加工表面からの材料の除去による攻撃からなり、それは、テクスチャ加工工程のために使用された攻撃より攻撃的である。この工程は、テクスチャ加工によって発生された不整を排除または少なくとも実質的に減少し、それによって保護されていないテクスチャ加工領域の粗さをより小さくする（言い換えれば、それらを「再平滑化」する）ためにガラスの深さにおける堀削を必然的に包含する。従って、図２（ｂ）に示されるように、この工程３は、再平滑化されるガラス板の領域６の上に位置されている粗い領域（前に保護されていた領域）を得る役割をする。従って、この場合、足がかかるガラス板から作られた床（またはステップ）に当たるとき、それは、本質的に粗い領域７と接触することとなり、接触表面の下に位置される平滑な領域６と接触しない。
【００３７】
本発明によれば、テクスチャ加工領域７と再平滑化領域６の間の堀削の深さは２０ミクロンより大きく、好ましくは約４０ミクロンより大きい。
【００３８】
再平滑化領域６の光学的特性は、透明ガラスのそれらに類似する（特に、低い粗さ、高い視感透過率、及び低い曇り）。従って、テクスチャ加工領域７及び再平滑化領域６の存在は、部分的にテクスチャ加工されているが良好な滑り止め性を持つガラス板の外観をガラス板に与える。
【００３９】
本発明による平滑化工程３は、前にテクスチャ加工された表面を平滑化するために好適ないかなる既知の方法によっても実行されることができる。本発明による平滑化工程３は、（ｉ）酸による平滑化、または（ｉｉ）塩基による平滑化であることができる。
【００４０】
本発明による酸による平滑化は、フッ化水素酸に基づく水溶液による制御された化学的攻撃により実行されることができる。酸攻撃は、一回以上実行されることができる。一般に、この目的のために使用される酸性水溶液は０〜３のｐＨを持ち、それらはフッ化水素酸自身に加えて、この酸の塩、ＨＣｌ，Ｈ２ＳＯ４，ＨＮＯ３，酢酸、リン酸のような他の酸、及び／またはそれらの塩（例えば、Ｎａ２ＳＯ４，Ｋ２ＳＯ４，（ＮＨ４）２ＳＯ４，ＢａＳＯ４など）、及び小割合の他の添加剤を含むことができる。例えば、重フッ化ナトリウム、カリウム、及びアンモニウムのようなアルカリ及びアンモニウム塩が一般的に好ましい。
【００４１】
本発明による塩基による平滑化は、一種以上のアルカリ水酸化物及び／または炭酸塩（例えば、ＬｉＯＨ，ＮａＯＨ，ＫＯＨ，Ｋ２ＣＯ３、またはＮａ２ＣＯ３）の溶液（例えば、水性またはアルコールと水の混合物）による高温（例えば、３００℃またはそれより高い）での制御された攻撃によって実行されることができる。塩基攻撃は、一回以上実行されることができる。一般的に、塩基攻撃の溶液は、９以上、好ましくは１０以上のｐＨを持つ。
【００４２】
図２に示されるように、本発明の方法は、最終的に仕上げ工程４を含み、その工程時に保護層５が除去される。保護層が除去される方法は、使用される保護層に依存しかつ当業者に公知である。従って、もし保護層として接着テープが使用されるなら、それは手により簡単に除去され／引きはがされる。もし低融点ワックスタイプの保護層が使用されるなら、それは、凝固したワックスをはがすことによって、または有利には、ワックスを溶融し、次いで流し去る熱い（水性または有機）溶液を放射することによって手動で除去されることができる。もし架橋されるポリマー組成物タイプの保護層が使用されるなら、それは、加圧水の放射によって有利に除去されることができる。
【００４３】
高い粗さを持つテクスチャ加工領域７は、ストリップ、粒子の形で、別個の隆起の形で、絵、ロゴなどの形であることができる。テクスチャ加工領域７は、変化した、または全て同一の均一に分布された、またはあらゆる態様の幾何学的なまたは他の形を持つことができる。例えば、人の通路を横切って置かれたストリップの形の領域が特に階段のステップのために適している。図３は、本発明の方法により得られることがテクスチャ加工領域の例：（ａ）ストリップの形、及び（ｂ）方形の隆起のランダムな分布を示す。
【００４４】
従って、テクスチャ加工領域７によって覆われたガラス板の割合によって、ガラス板の滑り止め性を調整することができる。好ましくは、粗い領域は、ガラス板の表面積の少なくとも２０％の割合を占める。さらにより好ましくは、粗い領域は、ガラス板の表面積の少なくとも３０％の割合を占める。
【００４５】
テクスチャ加工されたガラスの表面粗さは、通常、パラメーターＲｚ及びＲｓｍ（ミクロンで表示）、及びこれらの二つのパラメーターの比Ｒｚ／Ｒｓｍによって特徴付けられる。
【００４６】
ガラス板のテクスチャ加工領域７は、以下によって規定された表面粗さを持つことが好ましい：
−  ９ミクロンより大きくかつ２２ミクロンより小さいＲｚ値、及び
−  ０．１２より大きくかつ０．３０より小さい比Ｒｚ／Ｒｓｍ。
【００４７】
さらにより好ましくは、テクスチャ加工領域７は、以下によって規定された表面粗さを持つ：
−  １２より大きく、好ましくは１４より大きく、より好ましくは１６より大きく、かつ２０より小さいＲｚ値、及び
−  ０．１８より大きく、０．２０より大きく、好ましくは０．２１より大きく、より好ましくは０．２２より大きく、かつ０．２８より小さい、好ましくは０．２６より小さい比Ｒｚ／Ｒｓｍ。
【００４８】
本発明の方法によって得られたガラス板は、湿った足底と接触する場合であっても持続する永続性のある滑り止め性を持つ。特に、本発明の方法によって得られたガラス板は、静及び動摩擦係数（μｓ及びμｋ）の変動を測定することによって評価された滑り止め性を持つ。従って、本発明の方法は、ガラス板全体（テクスチャ加工領域と再平滑化領域の組み合わせ）の摩擦係数（静及び動）を高める役割をする。
【００４９】
有利には、本発明によるガラス板は、標準規格ＤＩＮ５１１３０−２００４−６に従って試験されたとき、Ｒ９〜Ｒ１１に及ぶ、好ましくはＲ１１に達する滑り止め性を示す。
【００５０】
本発明によれば、仕上げ工程４の後に本発明の方法によって得られたガラス板は、次いで熱的に調質されるか、または化学的に強化されるか、または単にアニールされるか、または硬化されることができる。
【００５１】
好ましくは、安全基準に合致させるために、本発明の方法によって仕上げ工程４の後に得られたガラス板は、積層され、すなわち熱可塑性フィルムによって別のガラス板を積層され、高い粗さを持つ面は、積層された組み立て体の外側面を構成し、この粗さは、組み立て時に実行できる側上に配置される。
【００５２】
本発明の方法によって得られる滑り止め性を持つガラス板は、種々の寸法で製造されることができる。例えば、床スラブとして、５０×５０ｃｍ、８０×８０ｃｍ、または１ｍ×１ｍの寸法の８ｍｍの厚さを持つ方形のガラス板は、ポリビニルブチラールフィルム挿入体を使用して８ｍｍの厚さを持つ別の透明ガラス板を積層されて、採用されることができる。また、例えば、階段のステップは、例えば３０ｃｍの幅と９０ｃｍの長さを持つことができ、ポリビニルブチラールによって一緒に結合された二枚の１０ｍｍ厚さのガラス板からなることができる。
【００５３】
好ましくは、述べられた用途のためには、ガラス板の一つの面は、より高い粗さの領域を持つ。しかし、粗い領域を持つ面に対向する面はまた、（完全にまたは部分的に）テクスチャ加工されることができる。
【実施例】
【００５４】
以下の例は、本発明の保護範囲をいかなる形でも限定する意図なしで本発明を示す。
【００５５】
実施例１（本発明に対応する）
８ｍｍ厚、３０ｃｍ幅、及び９０ｃｍ長さの透明ガラス板を予め水性洗剤で浄化し、入念に水ですすぎ、乾燥した。
【００５６】
このガラス板は、次いで既知の態様で酸攻撃により処理された：１７０ｍｌの４０％ＨＦ、１００ｇのＮａ２ＣＯ３、１７０ｍｌの氷酢酸、及び６６０ｍｌの水を含む酸溶液が２５℃でガラス板の表面全体の上に注がれ、所定場所に８分間放置された。この溶液は、次いで水ですすぐことによって除去され、ガラス板は、次いで洗剤水溶液で浄化された。
【００５７】
低融点ワックス（Ｐａｒａｍｅｌｔ，ＨＧグレードの分枝炭化水素鎖からなる微結晶ワックス、融点８０〜８６℃）から作られた保護層が、その長手方向に置かれた（２ｃｍの間隔で１ｃｍ幅）ストリップを表わすように板の表面のある部分の上に選択的に付着された。溶融ワックスは、直線状に配置された２５６個の噴射を含むインクジェットヘッドの三回の連続通過でインクジェットにより付着された。インクジェットヘッドは、１１０℃まで加熱され、ワックスは１８０００Ｈｚで噴出された。
【００５８】
ガラス板は、次いで８８０ｍｌの４０％ＨＦ、２００ｍｌの３７％ＨＣｌ、１３０ｍｌの９５％硫酸、及び５０ｇの重フッ化アンモニウムを含む溶液を用いて２５℃での酸攻撃によって処理された。溶液は、ガラス板の表面全体の上に注がれ、所定場所に８分間放置された。それは、次いで水ですすぐことによって除去され、ガラス板は、洗剤水溶液で浄化された。
【００５９】
保護ワックス層は、最後に加圧熱水の噴射で除去された。
【００６０】
テクスチャ加工及び平滑化領域の粗さ測定、及びこの実施例及び次の実施例で与えられた平滑化後の堀削の深さは、次のパラメーターで、粗さモードのＴａｙｌｏｒ−Ｈｏｂｓｏｎ  Ｔａｌｙｓｕｒｆ装置を用いて得られた：
−  形状：ＬＳライン
−  フィルタータイプ：２ＣＲ−ＰＣ
−  試料長さ：２０ｍｍ
−  カットオフ：「選択されたデータ長の全体を使用」
−  ショートレンジフィルター：０．００８ｍｍ
−  ロングレンジフィルター：０．８ｍｍ
【００６１】
テクスチャ加工領域の粗さに対して次の結果が得られた：Ｒｚ＝９．７ミクロン；Ｒｓｍ＝６８．０ミクロン、及びＲｚ／Ｒｓｍ＝０．１４。
【００６２】
再平滑化領域の粗さに対して次の結果が得られた：Ｒｚ＝２．４ミクロン；Ｒｓｍ＝１３８．０ミクロン、及びＲｚ／Ｒｓｍ＝０．０１８。
【００６３】
テクスチャ加工領域と再平滑化領域の間で７０ミクロンの堀削深さが測定された。
【００６４】
この実施例及び次の実施例で与えられた静（μｓ）及び動（μｋ）摩擦係数は、標準規格ＩＳＯ８２９５：１９９５に従ってＲａｙ−Ｒａｎ摩擦試験機により得られた。完全にテクスチャ加工されたガラス板に対して次の結果が得られた：μｓ＝０．７７及びμｋ＝０．６４。この実施例によるガラス板の部分的な再平滑化後に次の結果が得られた：μｓ＝０．８７及びμｋ＝０．９２。これらの値は、ＷＯ２００８／０４６８７７の実施例による滑り止め性を持つガラス板（表面全体の上を酸でテクスチャ加工され、かつより高い粗さを持つ）に相当する値（μｓ＝０．９４及びμｋ＝０．８５）と比較されるべきである。従って、この実施例は、高い粗さを持つ完全にテクスチャ加工されたガラス板に対して得られたものに匹敵しうる満足のいく滑り止め性を持つガラス板が、より穏やかであるが部分的にテクスチャ加工することによってかつ本発明に従って得られることを示す。
【００６５】
実施例２（本発明に対応する）
５０×５０ｃｍの寸法の８ｍｍの厚さを持つ透明ガラス板を予め水性洗剤で浄化し、水ですすぎ乾燥した。
【００６６】
このガラス板は、次いで既知の態様で酸攻撃により処理された：１７０ｍｌの４０％ＨF、１００ｇのＮａ２ＣＯ３、１７０ｍｌの氷酢酸、及び６６０ｍｌの水を含む酸溶液が２５℃でガラス板の表面全体の上に注がれ、所定場所に２５分間放置された。この溶液は、次いで水ですすぐことによって除去され、ガラス板は、洗剤水溶液で浄化された。
【００６７】
ＵＶ光架橋可能なポリマー組成物が、その長手方向に置かれた（２ｃｍ間隔で１ｃｍ幅）ストリップを表わすように、板の表面のある部分上に選択的に付着された。液体形態のポリマー組成物の付着は、直線状に配置された２５６個の噴射を含むインクジェットヘッドの四回の連続通過でインクジェットにより実行された。架橋は、ＵＶランプを用いて付着と同時に実行された。
【００６８】
ガラス板は、次いで４３０ｍｌの４０％ＨＦ、２７０ｍｌの３７％ＨＣｌ、１８０ｍｌの９５％硫酸、３２０ｇの重フッ化アンモニウム、及び１６０ｍｌの水を含む溶液を２５℃で用いる酸攻撃によって処理された。溶液は、ガラス板の表面全体の上に注がれ、所定場所に８分間放置された。それは、次いで水ですすぐことによって除去され、ガラス板は、洗剤水溶液で浄化された。
【００６９】
保護層は、最後に加圧水の噴射で除去された。
【００７０】
テクスチャ加工領域の粗さに対して次の結果が得られた：Ｒｚ＝１８．１０ミクロン；Ｒｓｍ＝７７．８９ミクロン、及びＲｚ／Ｒｓｍ＝０．２３。
【００７１】
再平滑化領域の粗さに対して次の結果が得られた：Ｒｚ＝２．９ミクロン；Ｒｓｍ＝９４．２ミクロン、及びＲｚ／Ｒｓｍ＝０．０３１。
【００７２】
テクスチャ加工領域と再平滑化領域の間で５１ミクロンの堀削深さが測定された。
【００７３】
完全にテクスチャ加工されたガラス板に対して静（μｓ）及び動（μｋ）摩擦係数の次の結果が得られた：μｓ＝０．９４及びμｋ＝０．８５。この実施例によるガラス板の再平滑化後に次の結果が得られた：μｓ＝０．９９及びμｋ＝１．２１。従って、この実施例は、完全にテクスチャ加工されたガラス板に対して得られたものより良い非常に満足のいく滑り止め性を持つガラス板が、本発明による部分的なテクスチャ加工によって得られることを示す。
【図１】
0005921683.tif 000003
【図２】
0005921683.tif 000004
【図３】
0005921683.tif 000005